(57)【要約】【課題】  サファイア基板上又はＳｉ基板上に良質のＡｌＮ結晶を高速成長させることができるＡｌＮのエピタキシャル成長方法を提供することを目的とする。【解決手段】    第一ガス導入ポート１２から、ＨＣｌ＋Ｈ２を導入し７５０℃以下でＡｌ金属とＨＣｌを反応させＡｌＣｌ３を生成する。第二ガス導入ポート１４からＮＨ３＋Ｈ２を導入し混合部でＮＨ３とＡｌＣｌ３とを混合させる。混合したガスを基板部に輸送し反応させＡｌＮを生成する。混合部は原料反応部で生成されたＡｌＣｌ３の石英反応チャンバー１８内での析出が起きない温度で、かつ、混合部でのＡｌＮの析出が起きない温度範囲８０℃以上７５０℃以下に保つ。基板結晶２４は、高周波加熱によって９００℃から１７００℃に維持される。この結果、基板結晶２４への途中でＡｌＮが析出してしまうことを防止し、ＡｌＮエピタキシャル成長速度が向上する。【選択図】      図１
2010265178.tif 000002
【特許請求の範囲】
【請求項１】
ＨＶＰＥ法によりエピタキシャル層を成長させる気相成長装置において、
第１の原料ガスを生成させる原料反応部を含む反応容器と、
前記反応容器にて生成された前記第１の原料ガスと第２の原料ガスとを混合させる混合部と、前記混合部で混合された原料ガスにより前記基板結晶上に結晶成長させる結晶成長部と、を含む石英反応管と、
前記反応容器にて生成された前記第１の原料ガスを前記石英反応管に供給するためのガス導入経路と、を備え、
前記反応容器は、前記第１の原料ガスを生成させるための第１の加熱手段を有し、
前記結晶成長部は、前記基板結晶を加熱するための第２の加熱手段を有することを特徴とする気相成長装置。
【請求項２】
請求項１記載の気相成長装置において、
前記第１の原料ガスは、アルミニウムの原料ガスであり、
前記第２の原料ガスは、窒素の原料ガスであることを特徴とする気相成長装置。
【請求項３】
請求項２記載の気相成長装置において、
前記アルミニウムの原料ガスは、ＡｌＣｌ３であり、
前記窒素の原料ガスは、ＮＨ３であることを特徴とする気相成長装置。
【請求項４】
請求項２または請求項３記載の気相成長装置において、
前記第１の加熱手段は、前記反応容器を加熱することにより、前記石英反応管の内部雰囲気温度を７５０℃以下に保持することを特徴とする気相成長装置。
【請求項５】
請求項２または請求項３記載の気相成長装置において、
前記第１の加熱手段は、前記反応容器を加熱することにより、前記石英反応管の内部雰囲気温度を８０℃以上２５０℃以下に保持することを特徴とする気相成長装置。
【請求項６】
請求項２または請求項３記載の気相成長装置において、
前記第２の加熱手段は、前記基板結晶を９００℃以上に局所加熱することを特徴とする気相成長装置。
【請求項７】
請求項２または請求項３記載の気相成長装置において、
前記第２の加熱手段は、前記基板結晶を９００℃以上１７００℃以下に局所加熱することを特徴とする気相成長装置。
【請求項８】
請求項１ないし請求項７のいずれかに記載の気相成長装置において、
前記第２の加熱手段は、抵抗加熱によって前記基板結晶を加熱する手段、高周波加熱によって前記基板結晶を加熱する手段、又は、光によって前記基板結晶を加熱する手段、のいずれかを含むことを特徴とする気相成長装置。
【発明の詳細な説明】
【技術分野】
【０００１】
本発明は、紫外レーザ、ＬＥＤ及び高周波・高出力電子デバイス等に用いられるＡｌＮをエピタキシャル成長する方法及び装置に関する。
【背景技術】
【０００２】
バルク結晶を製造する通常の方法としては、ＨＢ（Horizontal Bridgiman）法やＬＥＣ（Liquid Encapsulated Czochralski）法が知られている。ところが、これらの方法では、ＡｌＮ単結晶育成が困難であることがよく知られている。  
このため、近年高温高圧下での融液成長や昇華法などによりバルク結晶の成長が試みられている。しかしながら、このような方法によっても、大型の基板結晶に用いることができるようなＡｌＮの結晶は得られていない。
【０００３】
現在、ＡｌＮの単結晶基板の作製方法として、本発明者らが最も有望な方法と考えるのは、ＨＶＰＥ（Hydride Vapor Phase Epitaxy）法によって、サファイア基板上にＡｌＮをヘテロエピタキシャル成長させる方法である。  
この方法においては、混合部でＡｌ原料ガスとＮＨ３原料ガスを混合し、混合したガスを成長部（基板が位置するので基板部とも呼ぶ）に送り込む。そして、この成長部に収容されているサファイア基板上にＡｌＮを成長させる。
【０００４】
石英反応管ホットウォール方式であるＨＶＰＥ法の利点は、特に成長速度が大きいことである。このため、従来より厚膜が必要な高感度光センサー、厚膜で高品質な結晶が要求されるパワーデバイス（特に、ＧａＡｓを用いた電源系のデバイス）作製に用いられ、さらに前記のような基板、特にＧａＮ基板の製造法として利用されている。これは、例えば下記特許文献１「窒化ガリウム系化合物半導体の結晶成長方法（豊田合成株式会社他）」や、下記特許文献２「エピタキシャルウェハ及びその製造方法（住友電工株式会社）」などに記載されている。
【０００５】
そこで、ＡｌＮに関しても、このＨＶＰＥ法をそのまま適用できれば望ましいが、Ａｌのハロゲン化物が反応容器である石英とはげしく反応するため、そのままでは適用することは困難である。  
そのため、本願出願人は、Ａｌを含むＩＩＩ−Ｖ族化合物の基板を、ＨＶＰＥ（法）で製造する技術を開発し、別途他の特許出願（特願２００２−１０６１０２号）を行っている（特許文献３）。
【０００６】
ところが、この特許文献３のＨＶＰＥ法では、Ａｌ原料ガスとＮＨ３原料ガスを混合する混合部での温度が７５０℃以上と高く保つ必要がある。このため、混合部からサファイア基板が置かれる成長部（基板部）（温度：９００℃から１２００℃）に至る反応管内部にＡｌＮ結晶の析出が生じてしまう。そのため、サファイア基板上の結晶部分へ輸送される原料成分の減少が起こり、成長速度の減少という結果をもたらすおそれがある。  さらに、このＨＶＰＥ法ではいわゆるＨｏｔ  Ｗａｌｌ加熱が用いられているために、反応管の材質である石英管の耐熱温度（約１２００℃）によって、成長部の温度が制限されてしまう（耐熱温度以下に制限されてしまう）という問題もある。
【０００７】
【特許文献１】特開平１０−２１５０００号公報
【特許文献２】特開平１０−３１６４９８号公報
【特許文献３】特開２００３−３０３７７４号公報
【発明の開示】
【発明が解決しようとする課題】
【０００８】
上で述べたような問題を解決し、良質のＡｌＮ結晶を成長させることができる手法が広く望まれている。  
本発明は、上記問題を解決するためになされたものであり、サファイア基板上又はＳｉ基板上に良質のＡｌＮ結晶を成長させることができるＡｌＮのエピタキシャル成長方法を提供することを目的とする。
【課題を解決するための手段】
【０００９】
上記目的を達成するために、本発明は、混合部から基板部の範囲の反応管内にＡｌＮが析出することをなるべく防止し、原料をガスのまま基板部に輸送することができる仕組みを手段として採用することを特徴の一つとする。  
さらに、本発明は、できるだけ基板部に置かれた基板結晶のみを加熱し、この加熱された基板結晶上へ原料を供給する仕組みを手段として採用したことも特徴の一つである。  
さらに、本発明は、できるだけ石英の耐熱温度に制限されることなく、基板結晶温度を制御することができる仕組みを手段として採用したことも特徴の一つである。
【００１０】
本発明の特徴的手段を述べれば以下の通りである。  
まず、本発明では、ＡｌＣｌ３原料ガスとＮＨ３原料ガスを８０℃以上７５０℃以下の範囲で混合し、８０℃以上７５０℃以下の温度に保ったまま基板結晶部に輸送することを含むことを特徴とする。  
さらに、高品質ＡｌＮ成長に必要な９００℃から１７００℃の温度に基板結晶のみを保つことにより、成長速度の向上したＡｌＮの成長を行うことを特徴とする。この結果、高品質なＡｌＮの成長を行うことができる。本発明では、主に基板結晶を加熱しているので、一般的な容器である石英反応管は耐熱温度の範囲である８０℃以上７５０℃以下の温度に保たれる。
【００１１】
本発明のＡｌＮエピタキシャル層の成長において、混合部での温度を８０℃以上７５０℃以下の範囲内に制御することにより、ＡｌＣｌ３原料とＮＨ３原料との反応速度が低下する。したがって、混合部及び混合部から基板部に渡る全範囲内において、ＡｌＮの析出をほとんど防止することが可能である。  
この手段を採用することによって、混合部又は混合部から基板部の範囲内におけるＡｌＮ析出にともなう気相中の原料濃度の低下により成長時間とともに成長速度が減少する従来法の課題を克服することができる。  
尚、混合部における析出をより一層防止するためには、８０℃以上２５０℃以下にすることがより望ましい。さらに、成長速度より混合部での途中析出の防止を重要視する場合には、８０℃以上１５０℃以下の温度範囲に設定することも好ましい。
【００１２】
また、本発明のＡｌＮエピタキシャル層の成長は９００℃以上、望ましくは９８０℃以上で行うことが好ましい。このような温度に設定することにより、良質なＡｌＮエピタキシャル層の成長を行うことができる。
【００１３】
具体的には、本発明は、以下のような手段を採用する。
【００１４】
Ａ．ＡｌＮエピタキシャル層の成長方法の発明
（１）本発明は、上記課題を解決するために、アルミニウムの原料と、窒素の原料と、を混合したガス中に基板結晶を配置し、前記基板結晶上にＡｌＮを結晶成長させる方法において、前記基板結晶の温度を、前記ガスの温度より高くすることを特徴とするＡｌＮエピタキシャル層の成長方法である。  
このような構成によって、ＡｌＮ結晶の基板結晶以外の部分における析出量を減少させることができる。
【００１５】
（２）また、本発明は、上記ＡｌＮエピタキシャル層の成長方法において、前記アルミニウムの原料は、ＡｌＣｌ３であり、前記窒素の原料はＮＨ３であることを特徴とするＡｌＮエピタキシャル層の成長方法である。
【００１６】
（３）また、本発明は、上記（２）のＡｌＮエピタキシャル層の成長方法において、前記混合したガスの温度は、８０℃以上７５０℃以下の範囲に設定することを特徴とするＡｌＮエピタキシャル層の成長方法である。  
このような温度設定にすることによって、基板結晶以外の場所でＡｌＮが析出してしまうのを抑制することができる。
【００１７】
（４）また、本発明は、上記（２）において、温度範囲を８０℃以上２５０℃以下の範囲に設定することを特徴とするＡｌＮエピタキシャル層の成長方法である。  
このような温度設定にすることによって、基板結晶以外の場所でＡｌＮが析出してしまうのをより一層抑制することができる。
【００１８】
（５）また、本発明は、上記（２）〜（４）のいずれかに記載のＡｌＮエピタキシャル層の成長方法において、前記基板結晶の温度は、９００℃以上の範囲内に設定することを特徴とするＡｌＮエピタキシャル層の成長方法である。  
このような温度設定にすることによって、上記材料の下で基板結晶上にＡｌＮの結晶の成長を行わせることができる。
【００１９】
（６）また、本発明は、上記ＡｌＮエピタキシャル層の成長方法において、前記基板結晶の温度は、９００℃以上１７００℃以下の範囲内に設定することを特徴とするＡｌＮエピタキシャル層の成長方法である。
【００２０】
基板結晶の温度は９００℃以上でできるだけ高い方が望ましいが、実質的には１７００℃程度までとすることによって、実用上十分な結晶品質が得られる。この温度範囲より高い場合には、温度の上昇のために特別な手段を用いなければならない場合も生じ、本方法の実施が煩雑となる場合もある。
【００２１】
（７）また、本発明は、上記ＡｌＮエピタキシャル層の成長方法において、前記アルミニウムの原料として、同一反応容器又は別の反応容器内で温度７５０℃以下の温度で金属アルミニウムとＨＣｌを反応させることにより生成させたＡｌＣｌ３を用いることを特徴とするＡｌＮエピタキシャル層の成長方法である。
【００２２】
（８）また、本発明は、上記ＡｌＮエピタキシャル層の成長方法において、固体ＡｌＣｌ３を所定温度に加熱することによって、気体ＡｌＣｌ３を発生させ、発生した気体ＡｌＣｌ３を、前記アルミニウムの原料として用いることを特徴とするＡｌＮエピタキシャル層の成長方法である。
【００２３】
このような（７）（８）の構成によって、原料ガスであるＡｌＣｌ３の供給を効率的に行うことが可能である。
【００２４】
（９）また、本発明は、（８）記載のＡｌＮエピタキシャル層の成長方法において、
前記固体ＡｌＣｌ３を８０℃以上２５０℃以下の温度範囲で加熱することを特徴とするＡｌＮエピタキシャル層の成長方法である。
【００２５】
このように（８）の手法を用いる場合は、その温度は、それほど高い必要はなく、８０℃以上２５０℃以下が好ましい。また、この温度範囲は８０℃以上１５０℃以下がより一層好ましい。
【００２６】
（１０）また、本発明は、上記（８）のＡｌＮエピタキシャル層の成長方法において、前記発生した気体ＡｌＣｌ３をその蒸気圧を利用して、前記窒素の原料と混合する場所に輸送することを特徴とするＡｌＮエピタキシャル層の成長方法である。  
このような手法によれば、効率的に原料を輸送することができる。
【００２７】
（１１）また、本発明は、上記（１）のＡｌＮエピタキシャル層の成長方法において、前記基板結晶を、抵抗加熱、高周波加熱、光加熱のいずれかの方法で加熱することを特徴とするＡｌＮエピタキシャル層の成長方法である。  
このような構成によって、主に基板結晶を集中的に加熱することができる。
【００２８】
サファイア単結晶の利用
（１２）また、本発明は、上記（１）〜（１１）のいずれかに記載のＡｌＮエピタキシャル層の成長方法において、前記基板結晶がサファイア単結晶基板であることを特徴とするＡｌＮエピタキシャル層の成長方法である。
【００２９】
（１３）また、本発明は、サファイア単結晶基板と、前記サファイア単結晶基板上に積層されたＡｌＮエピタキシャル層と、を含むウェハであって、前記ＡｌＮエピタキシャル層は、前記サファイア単結晶基板を前記基板結晶として用いた前記（１２）記載のＡｌＮエピタキシャル層の成長方法を使用して、前記サファイア基板上で成長させたことを特徴とするウェハである。
【００３０】
（１４）また、本発明は、上記（１３）記載のウェハから、前記サファイア単結晶基板を除去することによって得られる単結晶ＡｌＮ基板である。  
このような手法により、効率よく単結晶ＡｌＮ基板が得られる。
【００３１】
Ｓｉ単結晶基板の利用
（１５）また、本発明は、上記（１）〜（１１）のいずれかに記載のＡｌＮエピタキシャル層の成長方法において、前記基板結晶がＳｉ単結晶基板であることを特徴とするＡｌＮエピタキシャル層の成長方法である。  
ここで、Ｓｉとは、シリコンを意味する。
【００３２】
（１６）また、本発明は、Ｓｉ単結晶基板と、前記Ｓｉ単結晶基板上に積層されたＡｌＮエピタキシャル層と、を含むウェハであって、前記ＡｌＮエピタキシャル層は、前記Ｓｉ単結晶基板を前記基板結晶として用いた前記（１５）記載のＡｌＮエピタキシャル層の成長方法を使用して、前記Ｓｉ基板上で成長させたことを特徴とするウェハである。
【００３３】
（１７）また、本発明は、上記（１６）記載のウェハから、前記Ｓｉ単結晶基板を除去することによって得られる単結晶ＡｌＮ基板である。  
このような手法により、効率よく単結晶ＡｌＮ基板が得られる。
【００３４】
サファイア単結晶基板とＭＯＣＶＤ法の利用
（１８）また、本発明は、上記（１）〜（１１）のいずれかに記載のＡｌＮエピタキシャル層の成長方法において、前記基板結晶が、サファイア単結晶基板と、前記サファイア単結晶基板上に、ＭＯＣＶＤ法を用いて結晶成長されたＡｌＮエピタキシャル層テンプレートと、から成ることを特徴とするＡｌＮエピタキシャル層の成長方法である。
【００３５】
（１９）また、本発明は、サファイア単結晶基板と、前記サファイア単結晶基板上にＭＯＣＶＤ法を用いて結晶成長されたＡｌＮエピタキシャル層テンプレートと、前記ＡｌＮエピタキシャル層テンプレート上に積層されたＡｌＮエピタキシャル層と、を含むウェハであって、前記サファイア単結晶基板及びその表面に積層された前記ＡｌＮエピタキシャル層テンプレートを基板結晶として用いた前記請求項１８記載のＡｌＮエピタキシャル層の成長方法を使用して、前記ＡｌＮエピタキシャル層が成長させられたことを特徴とするウェハである。
【００３６】
（２０）また、本発明は、上記（１９）記載のウェハから、前記サファイア単結晶基板を除去することによって得られる単結晶ＡｌＮ基板である。  
このような手法により、効率よく単結晶ＡｌＮ基板が得られる。
【００３７】
シリコン単結晶基板とＭＯＣＶＤ法の利用
（２１）また、本発明は、（１）〜（１１）のいずれかに記載のＡｌＮエピタキシャル層の成長方法において、前記基板結晶が、Ｓｉ単結晶基板と、前記Ｓｉ単結晶基板上に、ＭＯＣＶＤ法を用いて結晶成長されたＡｌＮエピタキシャル層テンプレートと、から成ることを特徴とするＡｌＮエピタキシャル層の成長方法である。
【００３８】
（２２）また、本発明は、Ｓｉ単結晶基板と、前記Ｓｉ単結晶基板上にＭＯＣＶＤ法を用いて結晶成長されたＡｌＮエピタキシャル層テンプレートと、前記ＡｌＮエピタキシャル層テンプレート上に積層されたＡｌＮエピタキシャル層と、を含むウェハであって、前記Ｓｉ単結晶基板及びその表面に積層された前記ＡｌＮエピタキシャル層テンプレートを基板結晶として用いた前記請求項２１記載のＡｌＮエピタキシャル層の成長方法を使用して、前記ＡｌＮエピタキシャル層が成長させられたことを特徴とするウェハである。
【００３９】
（２３）また、本発明は、上記（２２）記載のウェハから、前記Ｓｉ単結晶基板を除去することによって得られる単結晶ＡｌＮ基板である。
【００４０】
このような手法により、効率よくＡｌＮ基板が得られる。
【００４１】
Ｂ．気相成長装置の発明
以下、上記Ａ．中で述べたＡｌＮエピタキシャル層の成長方法を実行する装置の発明を示す。その作用・原理は、上記ＡｌＮエピタキシャル層の成長方法と共通する部分が多々ある。
【００４２】
（２４）本発明は、上記課題を解決するために、アルミニウムの原料と、窒素の原料と、を混合した混合ガスの中に基板結晶を配置し、前記基板結晶上にＡｌＮを結晶成長させる装置において、前記基板結晶の温度を、前記混合ガスの温度より高くなるように加熱する第１の加熱手段、を含むことを特徴とする気相成長装置である。  
このような構成によって、ＡｌＮ結晶の基板結晶以外の部分における析出量を減少させることができる。
【００４３】
（２５）また、本発明は、上記（２４）記載の気相成長装置において、前記混合ガスの温度を、８０℃以上７５０℃以下の範囲となるように加熱する第２の加熱手段、を含むことを特徴とする気相成長装置である。
【００４４】
（２６）また、本発明は、上記（２４）記載の気相成長装置において、前記混合ガスの温度を、８０℃以上２５０℃以下の範囲となるように加熱する第２の加熱手段、を含むことを特徴とする気相成長装置である。  
混合ガスの温度は８０℃以上であれば結晶の成長する部位まで原料を輸送することが可能であることが発明者らの研究により確認することができた。
【００４５】
（２７）また、本発明は、上記（２４）〜（２６）のいずれかに記載の気相成長装置において、前記第１の加熱手段は、前記基板結晶の温度が、９００℃以上１７００℃以下の範囲内となるように加熱することを特徴とする気相成長装置である。  
（２８）また、本発明は、上記（２４）〜（２６）のいずれかに記載の気相成長装置において、前記第１の加熱手段は、前記基板結晶を、９００℃以上の温度となるように加熱することを特徴とする気相成長装置である。
【００４６】
基板結晶の温度は一般に高いほうが、成長する結晶の品質が向上する。実際には１７００℃程度であれば実用上十分に高温であり、かつ、一般的な加熱手段で達成できる温度である。
【００４７】
（２９）また、本発明は、上記（２４）〜（２８）のいずれかに記載の気相成長装置において、前記第１の加熱手段は、抵抗加熱によって前記基板結晶を加熱する手段、又は、高周波加熱によって前記基板結晶を加熱する手段、又は、光によって前記基板結晶を加熱する手段、のいずれかを含むことを特徴とする気相成長装置である。  
このような構成によって、主に基板結晶を集中的に加熱することができる。
【００４８】
（３０）また、本発明は、上記（２４）記載の気相成長装置において、温度７５０℃以下の温度で金属アルミニウムとＨＣｌを反応させることによってＡｌＣｌ３を生成する原料反応手段、を含み、前記原料反応手段が生成したＡｌＣｌ３を、前記アルミニウムの原料として用いることを特徴とする気相成長装置である。  
（３１）また、本発明は、上記（２４）記載の気相成長装置において、固体ＡｌＣｌ３を所定温度に加熱することによって、気体ＡｌＣｌ３を発生させるＡｌＣｌ３発生手段、を含み、発生した気体ＡｌＣｌ３を、前記アルミニウムの原料として用いることを特徴とする気相成長装置である。  
これらの構成によって、原料ガスであるＡｌＣｌ３の供給を効率的に行うことが可能である。
【００４９】
（３２）また、本発明は、上記（３１）記載の気相成長装置において、前記ＡｌＣｌ３発生手段は、固体ＡｌＣｌ３を８０℃以上７５０℃以下の温度範囲で加熱する加熱手段、を含むことを特徴とする気相成長装置である。
【００５０】
（３３）また、本発明は、上記（３１）記載の気相成長装置において、前記ＡｌＣｌ３発生手段は、固体ＡｌＣｌ３を８０℃以上２５０℃以下の温度範囲で加熱する加熱手段、を含むことを特徴とする気相成長装置である。
【発明の効果】
【００５１】
以上述べたように、本発明によれば、原料効率が向上するため、より成長速度の速いＡｌＮエピタキシャル成長方法を実現することができる。
【発明を実施するための最良の形態】
【００５２】
以下、添付図面を参照して、本発明に係るＡｌＮエピタキシャル層の成長方法の好適な実施形態について詳細に説明する。  
実施の形態１
気相成長装置の構成
図１には、本実施の形態１で利用する気相成長装置１０の断面模式図が示されている。この図１を参照して、本実施の形態１で使用するＨＶＰＥ（Hydride Vapor Phase Epitaxy）法用の気相成長装置１０を説明する。図１に示すように、気相成長装置１０は、第一ガス導入ポート１２、第２ガス導入ポート１４及び排気ポート１６を有する石英反応チャンバー１８を備えている。
【００５３】
また、図１に示されているように、第一ガス導入ポート１２は石英反応チャンバー１８中に伸展しており、その先端部は拡張され、ガスの導入口に比較して太く形成されている。この先端の径が太く形成されている部分を、「原料反応部」と呼ぶ。この反応部内には、図１に示すように、Ａｌ原料（Ａｌメタル）を収容したアルミナボート２０が配置される。また、気相成長装置１０は、この石英反応チャンバー１８内の上記「原料反応部」を過熱するための抵抗加熱炉２２を、石英反応チャンバー１８の周囲に備えている。
【００５４】
尚、原料反応部は、図１中では、「Ａ領域」と呼ばれる。また、この「Ａ領域」から後述する基板部に至る空間の領域は、Ａｌの原料ガスとＮの原料ガスが混合する部分であるので、「混合部」と呼ぶ。この「混合部」は図１中では、「Ｂ領域」と呼ばれる。  
そして、抵抗加熱炉２２は、この「原料反応部」（Ａ領域）と、「混合部」（Ｂ領域）とを個別に加熱することが可能なように、Ａ領域を加熱する抵抗線と、Ｂ領域と加熱する抵抗線と、を別個に有しているのである。
【００５５】
本実施の形態１では、個別に抵抗線を有する例について説明するが、これらの抵抗線は一部が共通していてもかまわない。  
また、気相成長装置１０は、石英反応チャンバー１８内の混合部の下部に、基板結晶２４を支持するカーボンサセプタ２８が備えられている。尚、この基板結晶２４は、サファイア基板が使用されており、このサファイア基板上にＡｌＮが結晶成長するのである。
【００５６】
そこで、このカーボンサセプタ２８、結晶基板２４が位置する部位であって、混合部の下部の領域を「基板部」と呼ぶ。この「基板部」は図１中では「Ｃ領域」と記されている。
【００５７】
このように気相成長装置１０の石英反応チャンバー１８内部には、
（１）アルミニウムの原料ガスを生成する「原料反応部」（Ａ領域）
（２）ＡｌＣｌ３と、ＮＨ３を混合する「混合部」（Ｂ領域）
（３）基板結晶２４が配置され、ＡｌＮの結晶成長が行われる「基板部」（Ｃ領域）
の３種類の領域が存在する。
【００５８】
また、気相成長装置１０は、基板部（結晶部）に位置するカーボンサセプタ２８上に載置された基板結晶２４を加熱するための高周波加熱コイル２６を、石英反応チャンバー１８の周囲に有している。この高周波加熱コイル２６は、高周波加熱炉を形成している。  
このような構成によって、基板結晶２４上でＡｌＮの結晶成長が行われるのである。尚、図１においては、気相成長装置１０に隣接して、石英反応チャンバー１８の長さ方向の位置と温度の関係を表すグラフが示されている。このグラフにおいて、縦軸は、石英反応チャンバー１８の長さ方向の位置を表し、その位置は、隣接する気相成長装置１０の石英反応チャンバー１８と、図面上一致している。また、このグラフにおいて横軸は温度を表す。尚、横軸のグラフ上の原点は０℃ではない。
【００５９】
結晶成長の反応
次に、ＡｌＮの結晶成長の様子を詳しく説明する。  
抵抗加熱炉による加熱
まず、抵抗加熱炉２２を用いて、図１の左部に示すグラフで表される温度分布となるように加熱し、原料反応部（Ａ領域）及び混合部（Ｂ領域）を所定の温度に保つ。
【００６０】
具体的には、原料反応部（Ａ領域）はＡｌ金属とＨＣｌの反応によりＡｌＣｌ３が他の物質より優先的に生成する温度範囲（７５０℃以下）に保つ。本実施の形態１では、５５０℃の温度に保っている。
【００６１】
ここで、「優先的」の意味を説明する。Ａｌ金属をＨＣｌ＋Ｈ２の原料ガス雰囲気中に置いた場合に生成される各種物質の分圧比のグラフが図２に示されている。このグラフにおいて、縦軸は、ガス中の各種物質の平衡分圧であり、横軸は反応温度を表す。このグラフから明らかなように、７５０℃以下であれば、ＡｌＣｌ３がＡｌＣｌより多く発生する。したがって、Ａ領域を７５０℃以下に保つことによって、ＡｌＣｌ３をＡｌＣｌより多く生成することができる。すなわち、ＡｌＣｌ３がＡｌＣｌより優先的に生成されるのである。この際、ＡｌＣｌが多く発生してしまうと、石英チャンバーを腐食してしまうおそれがある。そのため、ＡｌＣｌよりＡｌＣｌ３を多く発生させるべきである。
【００６２】
また、混合部（Ｂ領域）は原料反応部（Ａ領域）で生成されたＡｌＣｌ３の石英反応チャンバー１８内での析出が起きない温度で、かつ、混合部でのＡｌＮの析出が起きない温度範囲に保つ。具体的には、８０℃以上７５０℃以下の温度範囲に保つ。尚、この温度範囲は、１６０℃以上７５０℃以下の範囲とすればより好ましい。
【００６３】
ＨＣｌ＋Ｈ２の導入
第一ガス導入ポート１２からは、ＨＣｌ分圧を１ｘ１０−４ａｔｍから１ｘ１０−２ａｔｍの分圧範囲に設定したガスを、Ａｌ原料を収容したアルミナボート２０に向けて導入する。このアルミナボート２０はＡｌを収容しているため、しばしばＡｌソースボートと呼ばれる場合もある。尚、ＨＣｌを運ぶキャリアガスとしてはＨ２を用いている。ＨＣｌ＋Ｈ２の全圧は、ほぼ１ａｔｍである。  
第一ガス導入ポート１２からこのようなガスを導入することによって、ＡｌとＨＣｌが反応し、ＡｌＣｌ３が生成され、混合部に輸送される。
【００６４】
ＮＨ３＋Ｈ２の導入
一方、第二ガス導入ポート１４から、ＮＨ３の分圧を、５ｘ１０−４ａｔｍから５ｘ１０−１ａｔｍの分圧範囲に設定したガスを導入し、混合部で当該ＮＨ３とＡｌＣｌ３とを混合させる。混合したガスは基板部に輸送され、そこで反応してＡｌＮが生成される。尚、ＮＨ３を運ぶキャリアガスとしてはＨ２を用いている。
【００６５】
本実施の形態１では、第一ガス導入ポート１２及び第二ガス導入ポート１４から導入されるガスのキャリアガスとしてＨ２を用いたが、Ｎ２やＨｅ又はＡｒガスをキャリアガスとして用いることも好ましい。  
基板結晶２４は、図１において説明したように、高周波加熱によって加熱されている。その温度は、９００℃から１７００℃の温度範囲中の所定の温度に設定され、維持される。
【００６６】
このような条件の下で、１時間から１０時間の間、ＡｌＮを成長させることにより、基板結晶２４（サファイア基板）上に１００から１５００ミクロンの厚さのＡｌＮエピタキシャル成長を実際に行った。  
本実施の形態１において特徴的なことは、高周波加熱及びカーボンサセプタ２８を用いることによって、基板結晶２４を集中的に加熱し、基板部（結晶部）におけるガスの温度自体は、低く抑えたことである。このような構成によって、基板結晶２４にたどり着く前にＡｌＮが析出してしまうことを効果的に防止できるのである。その結果、ＡｌＮが途中で析出してしまう現象を防止することができ、効率的に基板結晶２４上で結晶を成長させることができる。つまり、本実施の形態１によれば、より成長速度の大きなＡｌＮエピタキシャル成長が実現できたのである。
【００６７】
尚、基板結晶の加熱には高周波加熱に加えて、抵抗加熱や光による加熱も好ましい。抵抗加熱の場合には、抵抗線を基板結晶２４の十分に近傍に設けることによって、主に基板結晶２４を加熱しつつ周囲のガスをあまり加熱しないことが実現可能である。また、光による加熱の場合は、石英反応チャンバー１８の外部から光を基板結晶２４の表面に照射する構成を採用することも好ましい。このような構成によれば、光を通す石英や、周囲のガスの温度をほとんど上昇させずに、主に基板結晶２４の温度を上昇させることが可能である。尚、光照射による炉は従来から知られており、ハロゲンランプやキセノンランプ等を光源とした炉が実用されている。
【００６８】
加熱用の光が透過してしまうサファイア基板の場合、例えば、カーボンの薄い板の上にサファイア基板を設置してこのカーボン側から光を照射して加熱することが好ましい。この様子を示す概念図が図３に示されている。
【００６９】
この図に示すように、サファイア基板の裏面にカーボンの薄い板を設置し、このカーボン側から光を照射することによって、カーボン薄板を通じてサファイア基板を加熱することが可能である。この結果、周囲のガスや石英反応チャンバー１８の温度をほとんど上昇させずに容易にサファイア基板の温度のみを上昇させることが可能である。
【００７０】
基板結晶２４としては、サファイア基板、Ｓｉ結晶の他、さらにはそれらサファイア基板、Ｓｉ結晶上に、トリメチルアルミニウム（ＴＭＡ）をＡｌ原料としＮＨ３をＮ原料とし、キャリアガスをＨ２としたＭＯＣＶＤ法にてあらかじめ厚み０．５ｎｍ〜１０μｍ程度のＡｌＮエピタキシャル層を形成しておき、それをテンプレートとしたものも利用できる。
【００７１】
このＭＯＣＶＤテンプレート層結晶成長においては、キャリアガスとしてＨ２を用いる以外に、Ｎ２やＨｅ又はＡｒガスを用いてもよく、さらにはそれらの混合ガスを用いてもよい。
【００７２】
このようにして、サファイア、又はＳｉ基板上に本手法を用いて成長されたＡｌＮエピタキシャル層、さらにはサファイア、又はＳｉ基板上にＭＯＣＶＤ法にてＡｌＮエピタキシャル層テンプレートを形成後、本手法を用いて成長されたＡｌＮエピタキシャル層に対して、初期基板として用いたサファイア、又はＳｉ基板を除去することにより、単結晶のＡｌＮ基板を得ることができる。
【００７３】
サファイア、又はＳｉ基板上に直接、ＡｌＮエピタキシャル層を成長（直接成長と呼ぶ）させるのではなく、ＭＯＣＶＤ法にてＡｌＮ膜すなわちテンプレートを作成してから、前記の成長を行わせる方法（テンプレート成長と呼ぶ）は、前記直接成長と比較して、次のメリットを有する。前記初期基板上に形成された０．５ｎｍ〜１０μｍ程度の比較的薄い膜厚範囲での比較では、ＭＯＣＶＤ法によるＡｌＮ膜の成長表面は前記初期基板上に本発明手法で直接成長されたＡｌＮ膜の成長表面より平坦性に優れ、かつ結晶性に優れたものとなる。
【００７４】
このようにして、ＭＯＣＶＤ−ＡｌＮエピタキシャル層をサファイア、又はＳｉ結晶の初期基板上に０．５ｎｍ〜１０μｍ程度積層させテンプレートを作成する。その後、ＨＶＰＥを用いてＡｌＮ膜を高速成長させることが好ましい。この場合、ＨＶＰＥを用いて高速に結晶成長がなされたＡｌＮ膜は、テンプレートたるＭＯＣＶＤ−ＡｌＮ膜の成長表面の平坦性、結晶性を引き継いだものとなる。尚、ＭＯＣＶＤ−ＡｌＮ膜とは、従来の手法であるＭＯＣＶＤ法を用いて成膜したＡｌＮ膜を言う。
【００７５】
比較・検討
ところで、従来の手法であるＭＯＣＶＤ法のデメリットとしては、次のものが挙げられる。
【００７６】
まず、従来の手法であるＭＯＣＶＤ法は成長速度が本発明手法のように高速ではなく、また原料であるＴＭＡの価格が本手法の原料の価格より大幅に高価である。このように、ＭＯＣＶＤ法は、高速成長が困難であることから、前記の初期基板であるサファイア、又はＳｉ基板を除去し単結晶ＡｌＮ基板として利用しようとする場合、十分な膜厚を得るには、非常に長い時間の結晶成長が必要であった。そのため、単結晶ＡｌＮ基板を大量に生産することは困難な場合も想定された。
【００７７】
これに対して、本実施の形態で述べた手法によれば、結晶成長の速度が従来の手法より早くなっているので、単結晶ＡｌＮ基板を大量生産するのに適した方法である。
【００７８】
測定結果
図４には、混合部の温度を変化させた場合のＡｌＮの結晶成長速度の変化を表すグラフが示されている。このグラフにおいて、縦軸は、結晶成長速度（μｍ／時）を表し、横軸は、混合部の温度（℃）を表す。
【００７９】
このグラフに示されているように、７５０℃以下の温度では、混合部及び混合部から基板結晶部までの領域へのＡｌＮの析出が非常に少なく、基板結晶上の成長速度がほぼ一定の値をとるとともに、その値が比較的大きなものとなっている。
【００８０】
混合部及び混合部から基板結晶部までの領域におけるＡｌＮの析出が基板結晶部に至るまでに生じてしまうとガス流内の原料濃度が減少してしまうが、本実施の形態１ではこの原料濃度の減少がほとんど生じないために図４のグラフのような結果が得られたのである。
【００８１】
図５には、混合部の温度を変化させた場合のＡｌＮの結晶成長速度と、経過した結晶成長時間の関係を表すグラフが示されている。このグラフにおいて、縦軸は、結晶成長速度（μｍ／時）を表し、横軸は、結晶を成長させた経過時間（ｈｒ）を表す。すなわち、このグラフには、混合部を７５０℃以下にした場合と、混合部を７５０℃以上とした場合、のそれぞれの場合における成長速度の時間依存性が示されているのである。
【００８２】
このグラフに示されているように、混合部が７５０℃以上の場合（グラフ上では混合温度＝９５０℃で示されている）は、ＡｌＮの析出が混合部及び混合部から基板部の範囲で生じてしまい、かつ、時間の経過とともにＡｌＮの析出量が増えてしまうと考えられる。つまり、時間の経過と共にいわゆる結晶核が増加し、ますます析出量が増えてしまうのである。その結果、結晶の成長速度が時間の経過とともに減少するのである。
【００８３】
これに対して、混合部の温度が７５０℃以下の場合（グラフ上では混合温度＝４００℃で示されている）は、ＡｌＮの析出が混合部及び混合部から基板部の範囲でほとんど生じないため、時間の経過とともにＡｌＮの結晶成長速度はほとんど変化しない。
【００８４】
本実施の形態１の成長法の特徴の一つは、石英の耐熱温度以上の成長温度で成長することが可能なことである。具体的に言えば、石英反応管を用いるＨＶＰＥ法ではホットウォール加熱が従来用いられるために、１２００℃以上の温度にすることは困難であるが、これに対して本実施の形態１による方法・装置によれば１７００℃までの加熱が可能であることが本発明者らの実験により確認された。
【００８５】
界面における転位について
ＡｌＮの成長において、低温領域の成長ではＣ軸方向（垂直方向）の成長が起こりやすく、初期基板（基板結晶２４）とＡｌＮエピタキシャル層との界面で発生する転位はそのままエピタキシャル成長に引き継がれ、成長膜厚による転位の低減を望むことができない。
【００８６】
このことは、初期基板（基板結晶２４）上にＭＯＣＶＤ法によって成長させたＡｌＮエピタキシャル層テンプレートを作製する場合でも同様である。すなわち、このようなテンプレートを作製する場合は、前記テンプレート上にＨＶＰＥを用いて結晶成長させたＡｌＮエピタキシャル層と前記テンプレートとの界面で発生する転位も同様にそのままエピタキシャル成長に引き継がれる。また、前記テンプレートから伝搬してきた転位も同様にそのままエピタキシャル成長に引き継がれる。
【００８７】
一方、１２００℃以上の高温成長、望ましくは１３００℃以上の高温成長では成長モードが変化して、横方向成長性が強くなる。このために、１２００℃以上の温度で成長させた場合には、界面に発生、もしくは界面で伝播した貫通転位がエピタキシャル成長中に横方向に曲がり、結果的に転位の低減が生じる。
【００８８】
図７には、基板結晶２４上の様子を示す平面写真を表す図が示されている。図７（１）は、成長温度が１４００℃の場合の写真であり、図７（２）は成長温度が１２５０℃の場合の写真である。また、図７（３）は、成長温度が１１５０℃の場合の写真である。尚、この図７はノマルスキー顕微鏡を用いて撮影した写真を表す図である。
【００８９】
この図７に示すように、成長温度が低い１１５０℃の場合は、結晶の成長方向が「縦」すなわち、基板結晶２４の平面と垂直な方向に向かう傾向があるため、基板結晶２４の表面には縦方向へのびようとする結晶の凹凸が観察される。一方、成長温度が１２５０℃では凹凸の程度が低減し、高い成長温度の１４００℃では、ほとんど凹凸は観察されなくなる。これは、成長温度がおよそ１２００℃以上の高温になると、結晶の成長が「横」方向（基板結晶２４の平面と平行な方向）に強くなるため、基板結晶２４上で成長する結晶の表面の凹凸がならされるためであると考えられる。
【００９０】
図８（ａ）には、サファイア基板上にＨＶＰＥ法を利用した手法によってＡｌＮエピタキシャル層を直接成長させた場合のＡｌＮエピタキシャル層の成長表面モフォロジーが示されている。また、図８（ｂ）には、サファイア基板上にＭＯＣＶＤ法により０．７μｍ厚のＡｌＮエピタキシャル層をまずテンプレートとして成長させ、その後にＨＶＰＥ法を利用した手法によって結晶成長させたＡｌＮエピタキシャル層の成長表面モフォロジーが示されている。尚、この図８は、走査型電子顕微鏡（ＳＥＭ）を用いて撮影した写真を示す図である。
【００９１】
この図８（ａ）（ｂ）に示すように、ＭＯＣＶＤを用いてＡｌＮエピタキシャル層をテンプレートとしてあらかじめ形成しておいた場合の方が、膜表面が平坦であることが理解されよう。
【００９２】
尚、図６にはＡｌＮ成長表面での貫通転位密度と成長温度の関係を表すグラフが示されている。尚、この場合のエピタキシャル膜厚は５００ミクロン一定とした。このグラフにおいて、横軸は、成長温度（℃）であり、縦軸は貫通転位密度（／ｃｍ２）である。このグラフから明らかなように、１２００℃以上の成長温度では貫通転位が急激に減少し、１３００℃以上の成長条件では１０５オーダの転位密度となり、デバイスとして十分使用可能な高品質なＡｌＮとなる。
【００９３】
実施の形態２
上記実施の形態１では、金属とＨＣｌを反応させて、ＡｌＣｌ３を生成した。しかし、固体のＡｌＣｌ３を所定温度下に置くことによって、ＡｌＣｌ３の蒸気を発生させ、発生した気体のＡｌＣｌ３を原料として用いることも好ましい。本実施の形態２では、固体のＡｌＣｌ３を所定温度下に置くことによって、ＡｌＣｌ３の蒸気を発生させる手法を採用した例を説明する。
【００９４】
本実施の形態２における気相成長装置１１０の断面模式図が図９に示されている。この図に示すように、気相成長装置１１０は、上記図１の気相成長装置１０と同様に、石英反応チャンバー１１８を備えている。この石英反応チャンバー１１８には、ＮＨ３＋Ｈ２ガスを導入する第２ガス導入ポート１１４や、排気ポート１１６を備えている。これらのポートの動作は図１の装置と同様である。また、図９に示す石英反応チャンバー１１８には、第１ガス導入ポート１１２が備えられている。この第１ガス導入ポート１１２は、図１の装置と同様に石英反応チャンバー１１８中に突出しているが、図１と異なり、Ａｌ原料を載置したアルミナボート２０等は配置されない。
【００９５】
この第１ガス導入ポート１１２は、図１の第１ガス導入ポート１２と異なり、外部から直接ＡｌＣｌ３を導入する。このような動作をするために、第１ガス導入ポート１１２は、ＡｌＣｌ３発生装置１２０に接続している（図９参照）。
【００９６】
このＡｌＣｌ３発生装置１２０は、所定の容器１２２と、それを加熱する加熱手段１２４とを備えている。上記第１ガス導入ポート１１２は、反応容器に接続されている（図９参照）。この反応容器１２２には固体・粉末のＡｌＣｌ３が封入されており、反応容器１２２の周囲に設けられている加熱手段１２４がこの反応容器１２２及びその内部のＡｌＣｌ３を所定の温度に加熱する。この加熱によって、固体・粉末のＡｌＣｌ３が蒸発してＡｌＣｌ３蒸気（気体）が得られる。さらに、反応容器１２２には、キャリアガス導入ポート１２６が接続されている。このキャリアガス導入ポート１２６から、キャリアガスであるＮ２又は（Ｎ２＋Ｈ２）が導入される。このような構成によって、反応容器１２２中で発生した気体のＡｌＣｌ３はキャリアガスの流れにのり、第１ガス導入ポート１１２を通じて石英反応チャンバー１１８中に輸送される。
【００９７】
本実施の形態２において特徴的なことは、加熱手段１２４が固体・粉末のＡｌＣｌ３を加熱してＡｌＣｌ３を得ていることであり、非常に簡単に気体のＡｌＣｌ３を得ることができる。また、本実施の形態２において特徴的なことは、加熱手段１２４がが固体・粉末のＡｌＣｌ３を加熱する温度が、８０℃以上２５０℃以下の範囲であることである。
【００９８】
この温度は、低すぎるとＡｌＣｌ３が蒸発せず、気体のＡｌＣｌ３を得ることができない。一方、この温度が高すぎたのでは、混合部（すなわちＢ領域：図９参照）において、ＡｌＮが析出してしまう割合が多くなり、効率的なＡｌの結晶成長が困難となる場合がある。そこで、本願発明者らが鋭意研究の結果、上記の温度範囲で一般的に好ましい結果が得られることを見いだしたのである。
【００９９】
図９に示す装置は、ＡｌＣｌ３をＡｌＣｌ３発生装置１２０で発生させたことに特徴がある。単に加熱するだけで原料であるＡｌＣｌ３の気体を得ることができるので、不純物が少ない高品質の粉末のＡｌＣｌ３を容易に入手できる場合には、好適な装置の形態である。
【０１００】
特に、本実施の形態２の気相成長装置１１０は、原料のＡｌＣｌ３の加熱温度を８０℃〜２５０℃に設定したので、輸送中のＡｌＣｌ３（気体）の温度も比較的低く抑えることができるので、混合部（Ｂ領域：図９参照）の温度を低くすることが容易となる。この結果、
反応速度が遅くなり、原料が結晶部（Ｃ領域：図９参照）に到達する前にＡｌＮが析出することを効果的に防止することができる。したがって、結晶部（Ｃ領域）に効率よく原料を輸送することができ、生産効率の向上を図ることができる。
【０１０１】
尚、加熱する温度範囲としては、８０℃以上１５０度以下の温度範囲とすることがより望ましい。より低い温度にすれば、途中で析出してしまう量を低減することができ、効率的にＡｌＮの成長を行うことができる。
【０１０２】
変形例
（１）上記実施の形態１では、金属とＨＣｌを反応させて、ＡｌＣｌ３を生成した。そして、実施の形態２では、固体のＡｌＣｌ３を所定温度下に置くことによって、ＡｌＣｌ３の蒸気を発生させ、発生した気体のＡｌＣｌ３を原料として用いた。
【０１０３】
しかし、ＡｌＣｌ３＋Ｈ２のガスそのものを最初から第１ガス導入ポートから直接導入することも好ましい。  
（２）上記実施の形態１では、一本の円筒状の石英反応チャンバー１８を用いたが、原料反応部と、混合部と、基板部とは、必ずしも一体の容器中に位置する必要はない。形状として別体の他の容器中に存在していてもかまわない。  
また、上記実施の形態２では、ＡｌＣｌ３を発生する装置を本体とは別体に設けたが、実施の形態１のように、一体構造とすることももちろん好ましい。
【図面の簡単な説明】
【０１０４】
【図１】本実施の形態の気相成長装置の断面模式図である。
【図２】Ａｌ金属をＨＣｌ＋Ｈ２の原料ガス雰囲気中に置いた場合に生成される各種物質の気相分圧のグラフである。
【図３】カーボンの薄い板の上にサファイア基板を設置し、カーボン側から光を照射する様子を示す概念図である。
【図４】本実施の形態の混合部の温度と成長速度の関係を示すグラフである。
【図５】本実施の形態の混合部の温度の違いによる、成長経過時間と成長速度との関係を示すグラフである。
【図６】ＡｌＮ成長表面での貫通転位密度と成長温度の関係を表すグラフである。
【図７】基板結晶上の様子を示す平面写真である。
【図８】表面モフォロジーを表す平面写真である。
【図９】実施の形態２に係る気相成長装置の断面模式図である。
【符号の説明】
【０１０５】
１０  気相成長装置
１２  第一ガス導入ポート
１４  第二ガス導入ポート
１６  排気ポート
１８  石英反応チャンバー
２０  アルミナボート
２２  抵抗加熱炉
２４  基板結晶
２６  高周波加熱コイル
２８  カーボンサセプタ
１１２  第１ガス導入ポート
１１４  第２ガス導入ポート
１１６  排気ポート
１１８  石英反応チャンバー
１２０  ＡｌＣｌ３発生装置
１２２  容器
１２４  加熱手段
１２６  キャリアガス導入ポート
【図９】
2010265178.tif 000003
【図１】
2010265178.tif 000004
【図２】
2010265178.tif 000005
【図３】
2010265178.tif 000006
【図４】
2010265178.tif 000007
【図５】
2010265178.tif 000008
【図６】
2010265178.tif 000009
【図７】
2010265178.tif 000010
【図８】
2010265178.tif 000011